СПОСОБ РАЗДЕЛЕНИЯ УГОЛЬСОДЕРЖАЩЕГО ПРОДУКТА

1. Способ разделения угольсодержащего продукта, включающий гидроклассификацию и флотацию, отличающийся тем, что гидроклассификацию угольсодержащего продукта проводят по граничному классу 0,25 мм на шлак и золу уноса, при этом шлак направляют на измельчение для производства цемента, а золу уноса перед флотацией разделяют по граничному классу 0,05 мм на две фракции, каждую из фракций раздельно кондиционируют с собирателем и вспенивателем, флотацию проводят с использованием колонного аппарата, причем флотацию крупного класса более 0,05 мм проводят в прямоточной секции колонного аппарата, флотацию мелкого класса менее 0,05 мм проводят в противоточной секции колонного аппарата, полученный объединенный концентрат флотации двух секций обезвоживают и направляют на сжигание в качестве топлива, а отходы каждой из секций флотации обезвоживают раздельно и используют в производстве цемента.
2. Способ по п.1, отличающийся тем, что фракции золы уноса кондиционируют в аппарате кондиционирования с числом оборотов импеллера 1300-1500 оборотов в минуту для крупных классов и 1800-2000 оборотов в минуту для мелких классов.
3. Способ по п.1, отличающийся тем, что флотацию в прямоточной секции колонного аппарата проводят при соотношении расхода пульпы и воздуха 0,4÷0,6, а в противоточной секции 0,7÷0,9.
4. Способ по п.1, отличающийся тем, что отходы флотации в прямоточной секции обезвоживают в центрифуге, а отходы флотации в противоточной секции обезвживают на ленточном фильтр-прессе, после чего отходы флотации в прямоточной секции измельчают совместно с клинкером, а отходы флотации в противоточной секции сушат до влажности менее 1% и смешивают с цементом в качестве минеральной добавки.